(57)【特許請求の範囲】
【請求項１】
表面に酸化皮膜を有し、偏平状で、アスペクト比が５以上のセンダスト系（Ｆｅ−Ａｌ−Ｓｉ）軟磁性合金粉末と有機結合剤からなり、１０ＭＨｚ以上の周波数領域でμ”が複数のピークを持つ複合磁性体シートと形状記憶合金からなる導電性シートを、それぞれ、少なくとも１層以上交互に積層し、多層構造としたことを特徴とする電磁干渉抑制体。
【請求項２】
請求項１記載の電磁干渉抑制体において、導電体シートが有孔の形状記憶合金シートからなることを特徴とする電磁干渉抑制体。
【請求項３】
請求項１記載の電磁干渉抑制体において、導電体シートが形状記憶合金の細線からなるメッシュ状シートであることを特徴とする電磁干渉抑制体。
【請求項４】
請求項１記載の電磁干渉抑制体において、導電体シートが形状記憶合金の細線からなるシートであることを特徴とする電磁干渉抑制体。
【発明の詳細な説明】
【０００１】
【発明の属する技術分野】
本発明は、電子機器に使用される電磁干渉抑制体に関する。
【０００２】
【従来の技術】
ノートパソコン等で代表される携帯用電子機器、或いは携帯電話、コンパクトディスク、ゲーム機器等、持ち運び可能な電子機器が普及している。最近では、航空機内において、機内持ち込みの携帯用電子機器によると思われる電磁波干渉の問題が報告され、携帯用電子機器の航空機内持ち込み禁止の動きがでている。又、携帯電話によると思われる医療機器の誤動作が報告されており、病院内での携帯用電子機器の使用規制が実施されつつある。
【０００３】
航空機にしても、医療機器にしても、誤動作が人命に関わる重大な影響を及ぼす結果となるため、電子機器においては、不要電波の輻射や侵入を防止することが重要となっている。特に、高周波化が進んでいる携帯用電子機器や携帯電話等から発生される不要電波を防止することが重大な課題となっている。
【０００４】
【発明が解決しようとする課題】
従来は、不要電波による誤動作を防止する対策を行う場合、不要電波の発生源又は、侵入電波を受けやすい装置を金属板、フェライトタイル或いはゴムフェライト等で被うか、発生源を被う筐体に金属メッキを施すか、導電塗料を塗布する等の対策がなされていた。しかし、これら金属板或いはフェライトタイルでは、固定は、鋲や接着剤により行われ、加工や取付けに工数が多くかかり、さらにブロック同志の境目の接合は複雑となり、十分な効果は得られない。又、ゴムフェライトは、フレキシビィリティーがあるが、透磁率μ’が最大でも１０程度と低く、電磁干渉抑制効果が充分でない。又、金属メッキ、導電塗料塗布等の方法は、作業管理が複雑で環境汚染等の対策が必要で、コスト高になるという問題がある。
【０００５】
さらに、最近の傾向では、携帯機器等の小型化、軽量化が進んでおり、電磁干渉抑制体についても、軽くて、しかも薄型加工が容易にでき、整形や取り付けが容易である材料が要求されている。さらに、広帯域で高い電磁干渉抑制効果を得る必要があるため、高周波域まで高い透磁率を持つ電磁干渉抑制体が望まれている。
【０００６】
本発明の課題は、上述の問題点を解決した軽くて薄く囲うことが容易にでき、広帯域で高い電磁干渉抑制効果を有し、取り付けや加工性の良い安価な電磁干渉抑制体を提供することにある。
【０００７】
【課題を解決するための手段】
本発明は、表面に酸化皮膜を有し、偏平状で、アスペクト比が５以上のセンダスト系（Ｆｅ−Ａｌ−Ｓｉ）合金粉末と有機結合剤からなり、１０ＭＨｚ以上の周波数領域でμ”が複数のピークを持つ複合磁性体シートと形状記憶合金からなる導電性シートを、それぞれ、少なくとも１層以上交互に積層し、多層構造としたことを特徴とする電磁干渉抑制体である。
【０００９】
本発明は、上記電磁干渉抑制体において、導電体シートが有孔の形状記憶合金シートからなることを特徴とする電磁干渉抑制体である。
【００１０】
本発明は、上記電磁干渉抑制体において、導電体シートが形状記憶合金の細線からなるメッシュ状シートからなることを特徴とする電磁干渉抑制体である。
【００１１】
本発明は、上記電磁干渉抑制体において、導電体シートが形状記憶合金の細線からなるシートであることを特徴とする電磁干渉抑制体である。
【００１２】
本発明では、高周波化が進んでいる携帯用機器或いは携帯電話等を使用する時に発生する不要輻射電波は、センダスト系合金粉末と有機結合剤からなる複合磁性体（透磁率μ”が１６程度）により、吸収抑制することができる。さらに、複合磁性体シートの層数が多い程、不要輻射電波をより効率的に吸収抑制することができる。さらに、センダスト合金系粉末が表面に酸化皮膜を有し偏平状或いは針状で、アスペクト比が５以上のセンダスト合金粉末を使用する場合、形状磁気異方性がより大きく、高周波領域において磁気共鳴に基づく複素透磁率が大きいので不要電波成分をより効率的に吸収抑制することができる。
【００１３】
本発明は、上記導電性合金シートが、電波シールド効果を示すと同時に、形状記憶合金シートを中間層に使用することにより、フレキシビリティーに富んだ強靭なシートとなり、形状記憶特性を利用して、温度を変化させることで希望する形状に加工することができる。又、導電性合金シートとして、有孔のシート、細線からなるメッシュ状シート或いは細線からなるシートにすることにより、層間で剥離等がおこらない、より密着性が良く、より強靭なシートを提供することができる。又、導電性合金シートの層数が多い程、より効率的に電波シールド効果を示し、さらに、フレキシビリティーに富んだ、より強靭なシートになる。
なお、導電性合金シートの層数が多い場合、形状記憶合金シートは形状記憶特性を利用できる程度の枚数があればよく、他はＮｉ、銅、ステンレス等の導電性シートを用いればよい。
【００１４】
【発明の実施の形態】
本発明の実施の形態を図１に示す。図１（ａ）は、ノートパソコンの斜視図である。図１（ｂ）は、Ａ−Ａ箇所の内部構造を示す断面図である。図１（ｃ）は、Ｂ−Ｂ箇所の内部構造を示す断面図である。図１（ｄ）は、多層構造の電磁干渉抑制体を示す断面図である。携帯用電子機器の代表として、図１（ａ）のノートパソコン１を例にとって説明する。ノートパソコン１の不要電波発生箇所としては、高周波化が進んでいる中央演算回路部２（以下、ＣＰＵ部と記載する）、電源部３等であり、これら不要電波発生部分を電磁干渉抑制体シート４で被うことが、外部への不要電波発散防止方法として有効である。本発明の実施の形態では、ＣＰＵ部２、電源部３について、その周囲を本発明による表面に酸化皮膜を有する偏平状或いは針状のセンダスト系合金粉末と有機結合剤からなる複合磁性体シート５、又は複合磁性体シート５と導電性シート６を少なくとも１層以上積層することを特徴とする電磁干渉抑制体シート４で被った。
【００１５】
【実施例】
本発明で実施例に用いた表面に酸化皮膜を有する偏平状或いは針状のセンダスト系合金粉末と有機結合剤を表１に示す。センダスト系合金粉末は、酸素分圧２０％の窒素−酸素混合ガス雰囲気中で酸化させ、表面に酸化皮膜が形成されていることを確認してある。これらを加熱混練、加圧成形して成形体を得る。
【００１６】
0004066392.tif 000002
【００１７】
この複合磁性体の表面抵抗を測定したところ、１×１０6Ωであった。又、図２に、μ−ｆ特性の測定結果を示す。μ”が広い範囲で高い値を示し、優れた磁気損失体となっていることがわかる。
【００１８】
（実施例１）
前記複合磁性体を使用し、図１（ｂ）に示すように、複合磁性体シート５を２層とし、中間に、形状記憶合金の細線からなるメッシュ状シート１層からなる導電性シート６を挟み込み、多層構造とし、トータルの平均肉厚が０.７ｍｍの電磁干渉抑制体シート４を作製し、ＣＰＵ部２及び電源部３を被う筐体４ａを作製し、その筐体４ａをノートパソコンに用いた。形状記憶合金メッシュは、１００メッシュで、厚さ０.１ｍｍのものを用いた。
【００１９】
上記実施例１の本発明の電磁干渉抑制体を使用した場合と、本発明の電磁干渉抑制体を使用しない場合について、ノートパソコンを同様の動作状態で、ノートパソコンからでる輻射ノイズを測定した結果を次に示す。図３、図４に、その測定結果を示す。図３は、本発明の実施例１の電磁干渉抑制体を使用した場合である。図４は、電磁干渉抑制体を使用しない場合である。図３で示される輻射ノイズの強度は、図４で示す輻射ノイズの強度より小さく、本発明による電磁干渉抑制体を使用した場合、輻射ノイズが抑制される効果があることが分かる。
【００２０】
（実施例２）
実施例１と同様な電磁干渉抑制体シート４を作製し、形状記憶性を利用して、コンピュータに接続するケーブル束に本発明による導電性シート６として、形状記憶合金メッシュを用いた電磁干渉抑制体を巻き付け、電磁干渉抑制体を加熱するだけで、カールさせ、ケーブルへ簡単に装着することができた。
本実施例の効果については、実施例１と同様な輻射ノイズの測定方法により測定したところ、実施例１と同様に、輻射ノイズが抑制されていた。
【００２１】
さらに、他の実施例によれば、導電性シートとして、形状記憶合金シート、有孔の形状記憶合金シート、細線からなる形状記憶合金シートを用いた電磁干渉抑制体を使用した場合についても、実施例１と同様な輻射ノイズの測定方法により測定したところ、実施例１と同様に、輻射ノイズが抑制されていた。
【００２２】
さらに、他の実施例によれば、複合磁性体シート３層と導電性合金シート２層を交互に積層し、複合磁性体シートが表面にくるように、積層した電磁干渉抑制体シートを作製し、実施例１及び２を実施しても、実施例１と同様な効果を得た。
【００２３】
さらに、他の実施例によれば、複合磁性体シート２層と導電性合金シート３層を交互に積層し、導電性合金シートが表面にくるように、積層した電磁干渉体シートを作製し、実施例１及び２を実施しても、実施例１と同様な効果を得た。
但し、結合を問題とする箇所には、複合磁性体シートが表面にくるようにすることが望ましい。
【００２４】
さらに、他の実施例によれば、複合磁性体シートと導電性合金シートを交互に、２０層積層した電磁干渉抑制体シートを作製し、実施例１及び２を実施しても、実施例１と同様な効果を得た。
【００２５】
【発明の効果】
本発明による電磁干渉抑制体を使用することにより、形状記憶性を利用して、装着が容易にできる効果を有する電磁干渉抑制体を提供することができる。さらに、電子機器の小型化、低背化が必要な場合でも、電磁干渉抑制効果を劣化させることなく、十分機能を果たすことができる。
そのため、本発明によれば、ＣＰＵ部、電源部等不要電磁波を発生する機器の筐体を電磁干渉抑制体で被うことにより、又は、従来の樹脂筐体部分を本発明による電磁干渉抑制体で作製した筐体に置き換えることによって、不要電波を外部に漏洩させることなく、外部への電磁波漏洩を防止できる携帯用電子機器が得られる。
【図面の簡単な説明】
【図１】本発明の実施の形態を示す説明図。図１（ａ）はノートパソコンの外観図。図１（ｂ）は電磁干渉抑制体で被ったＣＰＵ部の図１（ａ）のＡ−Ａ箇所の内部構造を示す断面図。図１（ｃ）は電磁干渉抑制体で被った電源部の図１（ａ）のＢ−Ｂ箇所の内部構造を示す断面図。図１（ｄ）はＣＰＵ部及び電源部を被った多層構造の電磁干渉抑制体シートを示す断面図。
【図２】本実施例のμ−ｆ特性図。
【図３】本発明の電磁干渉抑制体シートを用いたノートパソコン動作状態での輻射ノイズ強度の測定結果を示す図。
【図４】本発明を使用しない場合、ノートパソコン動作状態での輻射ノイズ強度の測定結果を示す図。
【符号の説明】
１    ノートパソコン
２    中央演算回路部
３    電源部
４    電磁干渉抑制体シート
４ａ    筐体
５    複合磁性体シート
６    導電性シート
【図１】
0004066392.tif 000003
【図２】
0004066392.tif 000004
【図３】
0004066392.tif 000005
【図４】
0004066392.tif 000006